(57)【要約】【課題】粘度指数向上効果が高い粘度指数向上剤組成物を提供する。【解決手段】炭素数が４〜１３の分岐アルキル基を有する（メタ）アクリル酸アルキル（ａ）を必須構成単量体としてなる（共）重合体（Ａ）及びα−オレフィン（共）重合体（Ｐ）を含有してなる粘度指数向上剤組成物。【選択図】なし【特許請求の範囲】
【請求項１】
下記一般式（１）で表される単量体（ａ）を必須構成単量体してなる（共）重合体（Ａ）及びα−オレフィン（共）重合体（Ｐ）を含有してなる粘度指数向上剤組成物。
【化１】
2014015506.tif 000015
［Ｒ１は水素原子又はメチル基；Ｘは炭素数２〜４のアルキレン基；ｎは０〜２０の数
であり、ｎが２以上の場合のＸは同一でも異なっていてもよく、(ＸＯ)ｎ部分はランダム結合でもブロック結合でもよい；Ｒ２は一般式（２）、一般式（３）又は一般式（４）で表される炭素数４〜１３の分岐アルキル基である。］
【化２】
2014015506.tif 000016
［Ｒ３及びＲ４は、それぞれ独立に炭素数１〜１１の直鎖又は分岐アルキル基；Ｒ５は水素原子又は炭素数１〜１０の直鎖若しくは分岐アルキル基であり、Ｒ３〜Ｒ５の合計炭素数は３〜１２である。］
【化３】
2014015506.tif 000017
［Ｒ６及びＲ７は、それぞれ独立に水素原子又は炭素数１〜８の直鎖若しくは分岐アルキル基；Ｒ８、Ｒ９及びＲ10は、それぞれ独立に炭素数１〜９の直鎖又は分岐アルキル基であり、Ｒ６〜Ｒ10の合計炭素数は３〜１１である。］
【化４】
2014015506.tif 000018
［Ｒ11、Ｒ12及びＲ13は、それぞれ独立に炭素数１〜８の直鎖又は分岐アルキル基であり、Ｒ11〜Ｒ13の合計炭素数は３〜１０である。］
【請求項２】
更に、１００℃における動粘度が１〜２０ｍｍ２／ｓである希釈剤（Ｊ）を含有してなる請求項１に記載の粘度指数向上剤組成物。
【請求項３】
前記（Ａ）が、（Ａ）の構成単量体として、更に炭素数１〜４のアルキル基を有する（メタ）アクリル酸アルキル（ｂ）を含有してなる共重合体である請求項１又は２に記載の粘度指数向上剤組成物。
【請求項４】
前記（Ａ）が、（Ａ）の構成単量体として、更に炭素数５〜１７のアルキル基を有する（メタ）アクリル酸アルキル（ｃ）を含有してなる共重合体である請求項１〜３のいずれかに記載の粘度指数向上剤組成物。
【請求項５】
前記（Ａ）が、（Ａ）の構成単量体として、更に炭素数１８〜２４の直鎖アルキル基を有する（メタ）アクリル酸アルキル（ｄ）を含有してなる共重合体である請求項１〜４のいずれかに記載の粘度指数向上剤組成物。
【請求項６】
前記（Ｐ）を構成するα−オレフィンが、エチレンと炭素数３〜５のα−オレフィンであり、（Ｐ）中のエチレンの含有率が、３０〜９０重量％である請求項１〜５のいずれかに記載の粘度指数向上剤組成物。
【請求項７】
前記（Ｐ）の重量平均分子量が１００，０００〜５００，０００である請求項１〜６のいずれかに記載の粘度指数向上剤組成物。
【請求項８】
前記（Ｐ）の分子量分布が１.１〜３．０である請求項１〜７のいずれかに記載の粘度指数向上剤組成物。
【請求項９】
前記（Ａ）と前記（Ｐ）の重量比［（Ａ）：（Ｐ）］が９９：１〜１０：９０である請
求項１〜８のいずれかに記載の粘度指数向上剤組成物。
【請求項１０】
請求項１〜９のいずれかに記載の粘度指数向上剤組成物と潤滑油基油（Ｋ）とを含有してなる潤滑油組成物。
【請求項１１】
更に、清浄剤、分散剤、酸化防止剤、油性向上剤、摩擦摩耗調整剤、極圧剤、消泡剤、
抗乳化剤及び腐食防止剤からなる群から選ばれる少なくとも１種の添加剤を含有してなる請求項１０に記載の潤滑剤組成物。
【請求項１２】
ギヤー油用、変速機油用、トラクション油用、作動油用又はエンジン油用である請求項１０又は１１に記載の潤滑油組成物。
【発明の詳細な説明】
【技術分野】
【０００１】
本発明は、粘度指数向上剤組成物及び粘度指数向上剤組成物を含有してなる潤滑油組成物に関する。
【背景技術】
【０００２】
自動車等に使用される潤滑油や作動油等は、高温になるほど粘度が低下するが、実用上は低温から高温までの広範囲にわたり、粘度ができるだけ変化しないことが望ましい。そこで潤滑油に粘度指数向上剤を添加して粘度の温度依存性を改善する方法が広く行われている。そのような粘度指数向上剤としては、メタクリル酸エステル共重合体（特許文献１〜３）及びオレフィン共重合体（特許文献４）等が知られている。
しかしながら、上記の粘度指数向上剤は、粘度指数向上効果が未だ十分ではない。
【先行技術文献】
【特許文献】
【０００３】
【特許文献１】特許第２７３２１８７号公報
【特許文献２】特開平８−５３６８３号公報
【特許文献３】特開２００４−３０７５５１号公報
【特許文献４】特開２００５−２００４５４号公報
【発明の概要】
【発明が解決しようとする課題】
【０００４】
本発明の目的は、粘度指数向上効果が高い粘度指数向上剤組成物を提供することである。
【課題を解決するための手段】
【０００５】
本発明者等は、鋭意検討した結果、本発明に至った。すなわち本発明は、下記一般式（１）で表される単量体（ａ）を必須構成単量体してなる（共）重合体（Ａ）及びα−オレフィン（共）重合体（Ｐ）を含有してなる粘度指数向上剤組成物；前記粘度指数向上剤組成物と潤滑油基油（Ｋ）を含有してなる潤滑油組成物；である。
【化１】
2014015506.tif 000002
［Ｒ１は水素原子又はメチル基；Ｘは炭素数２〜４のアルキレン基；ｎは０〜２０の数
であり、ｎが２以上の場合のＸは同一でも異なっていてもよく、(ＸＯ)ｎ部分はランダム結合でもブロック結合でもよい；Ｒ２は一般式（２）、一般式（３）又は一般式（４）で表される炭素数４〜１３の分岐アルキル基である。］
【化２】
2014015506.tif 000003
［Ｒ３及びＲ４は、それぞれ独立に炭素数１〜１１の直鎖又は分岐アルキル基；Ｒ５は水素原子又は炭素数１〜１０の直鎖若しくは分岐アルキル基であり、Ｒ３〜Ｒ５の合計炭素数は３〜１２である。］
【化３】
2014015506.tif 000004
［Ｒ６及びＲ７は、それぞれ独立に水素原子又は炭素数１〜８の直鎖若しくは分岐アルキル基；Ｒ８、Ｒ９及びＲ10は、それぞれ独立に炭素数１〜９の直鎖又は分岐アルキル基であり、Ｒ６〜Ｒ10の合計炭素数は３〜１１である。］
【化４】
2014015506.tif 000005
［Ｒ11、Ｒ12及びＲ13は、それぞれ独立に炭素数１〜８の直鎖又は分岐アルキル基であり、Ｒ11〜Ｒ13の合計炭素数は３〜１０である。］
【発明の効果】
【０００６】
本発明の粘度指数向上剤組成物を含有してなる潤滑油組成物は、粘度指数向上効果が高いという効果を奏する。
【発明を実施するための形態】
【０００７】
本発明における（共）重合体（Ａ）は、一般式（１）で示される単量体（ａ）を必須構成単量体とする。なお、「（共）重合」は、単独重合又は共重合を意味する。
【０００８】
一般式（１）におけるＲ１は、水素原子又はメチル基である。これらのうち、粘度指数
向上効果の観点から好ましいのは、メチル基である。
【０００９】
一般式（１）におけるＸは、炭素数２〜４のアルキレン基である。炭素数２〜４のアルキレン基としては、エチレン基、１，２−又は１，３−プロピレン基、１，２−、１，３−又は１，４−ブチレン基が挙げられる。これらのうち、粘度指数向上効果の観点から好ましいのは、エチレン基及び１，２−プロピレン基である。
【００１０】
一般式（１）におけるｎは０〜２０の数であり、粘度指数向上効果の観点から、好ましくは０〜５の数であり、更に好ましくは０〜２の数である。
【００１１】
一般式（１）におけるｎが２以上の場合のＸは同一でも異なっていてもよく、(ＸＯ)ｎ部分はランダム結合でもブロック結合でもよい。
【００１２】
Ｒ２は下記一般式（２）、一般式（３）又は一般式（４）で表される炭素数４〜１３の分岐アルキル基である。
【００１３】
【化５】
2014015506.tif 000006
一般式（２）におけるＲ３及びＲ４は、それぞれ独立に炭素数１〜１１の直鎖又は分岐アルキル基である。
炭素数１〜１１の直鎖又は分岐アルキル基としては、炭素数１〜１１の直鎖アルキル基及び炭素数３〜１１の分岐アルキル基が挙げられる。
炭素数１〜１１の直鎖アルキル基としては、メチル基、エチル基、ｎ−プロピル基、ｎ
−ブチル基、ｎ−ペンチル基、ｎ−へキシル基、ｎ−ヘプチル基、ｎ−オクチル基、ｎ−ノニル基、ｎ−デシル基及びｎ−ウンデシル基が挙げられる。
炭素数３〜１１の分岐アルキル基としては、イソプロピル基、イソブチル基、ｔ−ブチ
ル基、イソペンチル基、ネオペンチル基、イソヘキシル基、イソオクチル基、２−エチルヘキシル基、イソノニル基、３，５，５−トリメチルヘキシル基、２，４，６−トリメチルヘプチル基、２−メチル−ｎ−ノニル基、イソデシル基、２−メチル−ｎ−デシル基、２−エチル−ｎ−ノニル基及びイソウンデシル基等が挙げられる。
一般式（２）におけるＲ５は、水素原子又は炭素数１〜１０の直鎖若しくは分岐アルキル基である。
炭素数１〜１０の直鎖又は分岐アルキル基としては、炭素数１〜１０の直鎖アルキル基及び炭素数３〜１０の分岐アルキル基が挙げられる。
炭素数１〜１０の直鎖アルキル基としては、Ｒ３及びＲ４として例示した炭素数１〜１１の直鎖アルキル基のうち、炭素数１〜１０の直鎖アルキル基として例示したものと同様のものが挙げられる。
炭素数３〜１０の分岐アルキル基としては、Ｒ３及びＲ４として例示した炭素数３〜１
１の分岐アルキル基のうち、炭素数３〜１０の分岐アルキル基として例示したものと同様のものが挙げられる。
一般式（２）におけるＲ３〜Ｒ５の合計炭素数は３〜１２であり、低温粘度の観点から好ましくは４〜１２、更に好ましくは５〜１２である。
【００１４】
【化６】
2014015506.tif 000007
一般式（３）におけるＲ６及びＲ７は、それぞれ独立に水素原子又は炭素数１〜８の直鎖若しくは分岐アルキル基である。
炭素数１〜８の直鎖又は分岐アルキル基としては、炭素数１〜８の直鎖アルキル基及び炭素数３〜８の分岐アルキル基が挙げられる。
炭素数１〜８の直鎖アルキル基としては、一般式（２）におけるＲ３及びＲ４として例示した炭素数１〜１１の直鎖アルキル基のうち、炭素数１〜８の直鎖アルキル基として例示したものと同様のものが挙げられる。
炭素数３〜８の分岐アルキル基としては、一般式（２）におけるＲ３及びＲ４として例示した炭素数３〜１１の分岐アルキル基のうち、炭素数３〜８の分岐アルキル基として例示したものと同様のものが挙げられる。
一般式（３）におけるＲ８、Ｒ９及びＲ10は、それぞれ独立に炭素数１〜９の直鎖又は分岐アルキル基である。
炭素数１〜９の直鎖又は分岐アルキル基としては、炭素数１〜９の直鎖アルキル基及び炭素数３〜９の分岐アルキル基が挙げられる。
炭素数１〜９の直鎖アルキル基としては、一般式（２）におけるＲ３及びＲ４として例示した炭素数１〜１１の直鎖アルキル基のうち、炭素数１〜９の直鎖アルキル基として例示したものと同様のものが挙げられる。
炭素数３〜９の分岐アルキル基としては、一般式（２）におけるＲ３及びＲ４として例示した炭素数３〜１１の分岐アルキル基のうち、炭素数３〜９の分岐アルキル基として例示したものと同様のものが挙げられる。
一般式（３）におけるＲ６〜Ｒ10の合計炭素数は３〜１１であり、低温粘度の観点から好ましくは４〜１１、更に好ましくは５〜１１である。
【００１５】
【化７】
2014015506.tif 000008
一般式（４）におけるＲ11、Ｒ12及びＲ13は、それぞれ独立に炭素数１〜８の直鎖又は分岐アルキル基である。
炭素数１〜８の直鎖又は分岐アルキル基としては、炭素数１〜８の直鎖アルキル基及び炭素数３〜８の分岐アルキル基が挙げられる。
炭素数１〜８の直鎖アルキル基としては、一般式（２）におけるＲ３及びＲ４として例示した炭素数１〜１１の直鎖アルキル基のうち、炭素数１〜８の直鎖アルキル基として例示したものと同様のものが挙げられる。
炭素数３〜８の分岐アルキル基としては、一般式（２）におけるＲ３及びＲ４として例示した炭素数３〜１１の分岐アルキル基のうち、炭素数３〜８の分岐アルキル基として例示したものと同様のものが挙げられる。
一般式（４）におけるＲ11〜Ｒ13の合計炭素数は３〜１０であり、低温粘度の観点から好ましくは４〜１０、更に好ましくは５〜１０である。
【００１６】
一般式（１）におけるＲ2の具体例としては、１，１−ジイソプロピルメチル基、１，１−ジ（ｓｅｃ−ブチル）メチル基、１，１−ジ（ｔ−ブチル）メチル基、１，１−ジネオペンチルメチル基、１，１−ジメチル−ｎ−プロピル基、１，５−ジメチル−ｎ−ヘキシル基、１−メチル−１−ｎ−プロピル−ｎ−ヘキシル基、１，１−ジ−ｎ−ペンチルエチル基、１，４−ジメチル−１−エチル−ｎ−ペンチル基、１−イソブチル−１−メチル−ｎ−ヘキシル基、１−（１’−メチルプロピル）−２−メチル−ｎ−ペンチル基，１，５−トリメチル−ｎ−ヘプチル基、１，１−ジエチル−５−メチル−ｎ−ヘキシル基、１−メチル−１−ｎ−プロピル−ｎ−オクチル基、４−エチル−１−メチル−ｎ−ヘキシル基、１，２，２−トリメチル−ｎ−ヘキシル基、１，２，２−トリメチル−ｎ−デシル基、１，２，２，５−テトラメチル−ｎ−ヘキシル基、１，２，２，３，５−ペンタメチル−ｎ−ヘプチル基、１，２，２，５，５−ペンタメチル−ｎ−ヘキシル基、１−エチル−１，４−ジメチル−ｎ−ヘキシル基、１−エチル−２，２−ジメチル−ｎ−ノニル基、１，２−ジエチル−２−メチル−ｎ−オクチル基、１−イソプロピル−２，２−ジメチル−ｎ−オクチル基、１−メチル−２，２−ジイソプロピル−ｎ−ペンチル基、２，２−ジメチル−ｎ−ブチル基、２，２−ジメチル−ｎ−ヘプチル基、２，２−ジメチル−ｎ−ウンデシル基、２，２，３−トリメチル−ｎ−ペンチル基、２，２，４−トリメチル−ｎ−ペンチル基、２，２，５−トリメチル−ｎ−ヘキシル基、２，２，７−トリメチル−ｎ−デシル基、２，２，９−トリメチル−ｎ−デシル基、２，２，４，５−テトラメチル−ｎ−ヘキシル基、２，２−ジエチル−ｎ−ペンチル基、２，２−ジエチル−ｎ−ノニル基、２−エチル−２−メチル−ｎ−ヘキシル基、２−エチル−２−メチル−ｎ−デシル基、２−エチル−２−プロピル−ｎ−ヘキシル基、２−イソプロピル−２−メチル−ｎ−ヘプチル基、２−イソプロピル−２−メチル−ｎ−ノニル基、２，２−ジイソプロピル−ｎ−ヘキシル基、１，１，２，２−テトラメチル−ｎ−ヘキシル基、１，１，２，２−テトラメチル−ｎ−ノニル基、１，２−ジエチル−１，２−ジメチル−ｎ−ブチル基、１，２−ジエチル−１，２−ジメチル−ｎ−ペンチル基、１，２，２−ジエチル−１−メチル−ｎ−ペンチル基、１，２，２−ジエチル−１−メチル−ｎ−ヘキシル基、１−イソプロピル−１，２，２−トリメチル−ｎ−ヘキシル基、２−イソプロピル−１，１，２−トリメチル−ｎ−ヘキシル基、１−イソブチル−１，２，２−トリメチル−ｎ−ヘキシル基、３，３−ジメチル−ｎ−ブチル基、３，３−ジメチル−ｎ−ヘキシル基、３，３−ジメチル−ｎ−オクチル基、３，３−ジメチル−ｎ−ウンデシル基、３，３−ジエチル−ｎ−ヘキシル基、３，３−ジエチル−ｎ−オクチル基、３−エチル−３−メチル−ｎ−ヘキシル基、３−エチル−３−メチル−ｎ−オクチル基、３，３−ジイソプロピル−ｎ−ペンチル基、３，３−ジイソプロピル−４−メチル−ｎ−ペンチル基、３，３−ジイソプロピル−ｎ−ヘキシル基、３−メチル−３−イソプロピル−ｎ−ペンチル基、３−メチル−３−イソプロピル−ｎ−オク��ル基及び３−メチル−３−ｔ−ブチル−ｎ−ヘプチル基等が挙げられる。
これらのうち、粘度指数向上効果及び低温粘度の観点から好ましいのは、炭素数４〜１３の分岐アルキル基であり、更に好ましいのは炭素数５〜１２の分岐アルキル基、特に好ましいのは炭素数６〜１０の分岐アルキル基である。
【００１７】
単量体（ａ）の具体例としては、１，１−ジイソプロピルメチル（メタ）アクリレート、１，１−ジ（ｓｅｃ−ブチル）メチル（メタ）アクリレート、１，１−ジ（ｔ−ブチル）メチル（メタ）アクリレート、１，１−ジネオペンチルメチル（メタ）アクリレート、１，１−ジメチル−ｎ−プロピル（メタ）アクリレート、１，５−ジメチル−ｎ−ヘキシル（メタ）アクリレート、１−メチル−１−ｎ−プロピルヘキシル（メタ）アクリレート、１，１−ジ−ｎ−ペンチルエチル（メタ）アクリレート、１，４−ジメチル−１−エチル−ｎ−ペンチル（メタ）アクリレート、１−イソブチル−１−メチル−ｎ−ヘキシル（メタ）アクリレート、１−（１’−メチル−ｎ−プロピル）−２−メチル−ｎ−ペンチル（メタ）アクリレート、１，１，５−トリメチル−ｎ−ヘプチル（メタ）アクリレート、１，１−ジエチル−５−メチル−ｎ−ヘキシル（メタ）アクリレート、１−メチル−１−ｎ−プロピル−ｎ−オクチル（メタ）アクリレート、４−エチル−１−メチル−ｎ−ヘキシル（メタ）アクリレート、１，２，２−トリメチル−ｎ−ヘキシル（メタ）アクリレート、１，２，２−トリメチル−ｎ−デシル（メタ）アクリレート、１，２，２，５−テトラメチル−ｎ−ヘキシル（メタ）アクリレート、１，２，２，３，５−ペンタメチル−ｎ−ヘプチル（メタ）アクリレート、１，２，２，５，５−ペンタメチル−ｎ−ヘキシル（メタ）アクリレート、１−エチル−１，４−ジメチル−ｎ−ヘキシル（メタ）アクリレート、１−エチル−２，２−ジメチル−ｎ−ノニル（メタ）アクリレート、１，２−ジエチル−２−メチル−ｎ−オクチル（メタ）アクリレート、１−イソプロピル−２，２−ジメチル−ｎ−オクチル（メタ）アクリレート、１−メチル−２，２−ジイソプロピル−ｎ−ペンチル（メタ）アクリレート、２，２−ジメチル−ｎ−ブチル（メタ）アクリレート、２，２−ジメチル−ｎ−ヘプチル（メタ）アクリレート、２，２−ジメチル−ｎ−ウンデシル（メタ）アクリレート、２，２，３−トリメチル−ｎ−ペンチル（メタ）アクリレート、２，２，４−トリメチル−ｎ−ペンチル（メタ）アクリレート、２，２，５−トリメチル−ｎ−ヘキシル（メタ）アクリレート、２，２，７−トリメチル−ｎ−デシル（メタ）アクリレート、２，２，９−トリメチル−ｎ−デシル（メタ）アクリレート、２，２，４，５−テトラメチル−ｎ−ヘキシル（メタ）アクリレート、２，２−ジエチル−ｎ−ペンチル（メタ）アクリレート、２，２−ジエチル−ｎ−ノニル（メタ）アクリレート、２−エチル−２−メチル−ｎ−ヘキシル（メタ）アクリレート、２−エチル−２−メチル−ｎ−デシル（メタ）アクリレート、２−エチル−２−ｎ−プロピルヘキシル（メタ）アクリレート、２−イソプロピル−２−メチル−ｎ−ヘプチル（メタ）アクリレート、２−イソプロピル−２−メチル−ｎ−ノニル（メタ）アクリレート、２，２−ジイソプロピル−ｎ−ヘキシル（メタ）アクリレート、１，１，２，２−テトラメチル−ｎ−ヘキシル（メタ）アクリレート、１，１，２，２−テトラメチル−ｎ−ノニル（メタ）アクリレート、１，２−ジエチル−１，２−ジメチル−ｎ−ブチル（メタ）アクリレート、１，２−ジエチル−１，２−ジメチル−ｎ−ペンチル（メタ）アクリレート、１，２，２−ジエチル−１−メチル−ｎ−ペンチル（メタ）アクリレート、１，２，２−ジエチル−１−メチル−ｎ−ヘキシル（メタ）アクリレート、１−イソプロピル−１，２，２−トリメチル−ｎ−ヘキシル（メタ）アクリレート、２−イソプロピル−１，１，２−トリメチル−ｎ−ヘキシル（メタ）アクリレート、１−イソブチル−１，２，２−トリメチル−ｎ−ヘキシル（メタ）アクリレート、３，３−ジメチル−ｎ−ブチル（メタ）アクリレート、３，３−ジメチル−ｎ−ヘキシル（メタ）アクリレート、３，３−ジメチル−ｎ−オクチル（メタ）アクリレート、３，３−ジメチル−ｎ−ウンデシル（メタ）アクリレート、３，３−ジエチル−ｎ−ヘキシル（メタ）アクリレート、３，３−ジエチル−ｎ−オクチル（メタ）アクリレート、３−エチル−３−メチル−ｎ−ヘキシル（メタ）アクリレート、３−エチル−３−メチル−ｎ−オクチル（メタ）アクリレート、３，３−ジイソプロピル−ｎ−ペンチル（メタ）アクリレート、３，３−ジイソプロピル−４−メチル−ｎ−ペンチル（メタ）アクリレート、３，３−ジイソプロピル−ｎ−ヘキシル（メタ）アクリレート、３−メチル−３−イソプロピル−ｎ−ペンチル（メタ）アクリレート、３−メチル−３−イソプロピル−ｎ−オクチル（メタ）アクリレート、３−メチル−３−ｔ−ブチル−ｎ−ヘプチル（メタ）アクリレート等が挙げられる。これらは単独でも２種以上を併用してもよい。
（ａ）のうち、粘度指数向上効果及び低温粘度の観点から好ましいのは、１−（１’−メチル−ｎ−プロピル）−２−メチル−ｎ−ペンチル（メタ）アクリレート，１−イソブチル−１−メチル−ｎ−ヘキシル（メタ）アクリレート、２−エチル−２−ｎ−プロピル−ｎ−ヘキシル（メタ）アクリレート及び１，１，５−トリメチル−ｎ−ヘプチル（メタ）アクリレートである。なお、「（メタ）アクリレート」は、アクリレート又はメタクリレートを意味する。
【００１８】
（Ａ）は、単量体（ａ）に加え、更に炭素数１〜４のアルキル基を有する（メタ）アクリル酸アルキルエステル（ｂ）を構成単量体とする共重合体であることが、粘度指数向上効果の観点から好ましい。
炭素数１〜４の直鎖アルキル基を有する（メタ）アクリル酸アルキルエステル（ｂ）としては、（メタ）アクリル酸メチル、（メタ）アクリル酸エチル、（メタ）アクリル酸ｎ−プロピル、（メタ）アクリル酸イソプロピル、（メタ）アクリル酸ｎ−ブチル及び（メタ）アクリル酸ｔ−ブチル等が挙げられる。これらのうち好ましいのは、（メタ）アクリル酸メチル及び（メタ）アクリル酸エチルであり、更に好ましいのは（メタ）アクリル酸メチルである。
【００１９】
（Ａ）は、単量体（ａ）に加え、更に炭素数８〜２８の直鎖アルキル基を有する（メタ）アクリル酸アルキルエステル（ｃ）を構成単量体とする共重合体であることが、粘度指数向上効果の観点から好ましい。
炭素数８〜２８の直鎖アルキル基を有する（メタ）アクリル酸アルキルエステル（ｃ）としては、（メタ）アクリル酸ｎ−オクチル、（メタ）アクリル酸ｎ−ノニル、（メタ）アクリル酸ｎ−デシル、（メタ）アクリル酸ｎ−ドデシル、（メタ）アクリル酸ｎ−トリデシル、（メタ）アクリル酸ｎ−テトラデシル、（メタ）アクリル酸ｎ−ペンタデシル、（メタ）アクリル酸ｎ−ヘキサデシル、（メタ）アクリル酸ｎ−オクタデシル及び（メタ）アクリル酸ｎ−トリアコンチル等が挙げられる。
（ｃ）のうち好ましいのは、炭素数１０〜１８の直鎖アルキル基を有する（メタ）アクリル酸エステルである。更に好ましいのは炭素数１１〜１７の直鎖アルキルを有する（メタ）アクリル酸エステル、特に好ましいのは炭素数１２〜１６の直鎖アルキルを有する（メタ）アクリル酸エステルである。
【００２０】
（Ａ）は、単量体（ａ）〜（ｃ）に加え、下記一般式（５）で表される単量体（ｄ）を構成単量体とする共重合体であることが基油への溶解性の観点から好ましい。
【化８】
2014015506.tif 000009
一般式（５）におけるＲ14は、水素原子又はメチル基である。
一般式（５）におけるＲ15及びＲ16は、それぞれ独立に炭素数９〜１８のアルキル基であり、Ｒ15とＲ16の合計炭素数は１８〜３０である。
炭素数９〜１８のアルキル基としては、炭素数９〜１８の直鎖アルキル基及び炭素数９〜１８の分岐のアルキル基が挙げられる。
炭素数９〜１８の直鎖アルキル基としては、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基及びｎ−オクタデシル基等が挙げられる。
炭素数９〜１８の分岐アルキル基としては、イソノニル基、３，５，５−トリメチルヘキシル基、イソデシル基、２，４，６−トリメチルヘプチル基、２−メチル−ｎ−ノニル基、イソウンデシル基、２−メチル−ｎ−デシル基、２−エチル−ｎ−ノニル基、イソドデシル基、２−エチル−ｎ−ドデシル基、２−エチル−ｎ−トリデシル基、２−メチル−ｎ−テトラデシル基、イソヘキサデシル基、２−オクチルノニル基、２−ヘキシルウンデシル基、２−エチルペンタデシル基、２−（３−メチルヘキシル）−７−メチル−ノニル基及びイソオクタデシル基等が挙げられる。
【００２１】
単量体（ｄ）の具体例としては、２−ｎ−ノニル−ｎ−ウンデシル（メタ）アクリレート、２−イソノニル−ｎ−ウンデシル（メタ）アクリレート、２−ｎ−ノニル−ｎ−トリデシル（メタ）アクリレート、２−（３，５，５−トリメチル−ｎ−ヘキシル）−ｎ−テトラデシル（メタ）アクリレート、２−ｎ−デシル−ｎ−テトラデシル（メタ）アクリレート、２−（２，４，６−トリメチル−ｎ−ヘプチル）−６，８−ジメチル−ｎ−テトラデシル（メタ）アクリレート、２−（２−エチル−ｎ−ドデシル）−１６−メチル−ｎ−ペンタデシル（メタ）アクリレート、２−イソデシル−１０−メチル−ｎ−ウンデシル（メタ）アクリレート、２，４−ジ−ｎ−オクチル−ｎ−ウンデシル（メタ）アクリレート、２−ｎ−ドデシル−ｎ−ヘキサデシル（メタ）アクリレート、２−ｎ−テトラデシル−ｎ−オクタデシル（メタ）アクリレート、２−ｎ−ペンタデシル−ｎ−ヘプタデシル（メタ）アクリレート、２−ｎ−ドデシル−ｎ−エイコシル（メタ）アクリレート及び２−（４−ブチル−ｎ−オクチル）−ｎ−エイコシル（メタ）アクリレートが挙げられる。
【００２２】
（ｄ）のうち、粘度指数向上効果及び結晶化防止の観点から好ましいのは、２−ｎ−デシル−ｎ−テトラデシル（メタ）アクリレート及び２−ｎ−ドデシル−ｎ−ヘキサデシル（メタ）アクリレートである。
【００２３】
（Ａ）は、単量体（ａ）〜（ｄ）に加え、以下の単量体（ｅ）〜（ｌ）を構成単量体としてもよい。
【００２４】
窒素原子含有ビニル単量体（ｅ）
アミド基含有ビニル単量体（ｅ１）：
（メタ）アクリルアミド、モノアルキルアミノ（メタ）アクリルアミド［窒素原子に炭素数１〜４のアルキル基が１つ結合したもの；例えばＮ−メチル（メタ）アクリルアミド、Ｎ−エチル（メタ）アクリルアミド、Ｎ−イソプロピル（メタ）アクリルアミド及びＮ−ｎ−又はイソブチル（メタ）アクリルアミド等］、モノアルキルアミノアルキル（メタ）アクリルアミド［窒素原子に炭素数１〜４のアルキル基が１つ結合したアミノアルキル基（炭素数２〜６）を有するもの；例えばＮ−メチルアミノエチル（メタ）アクリルアミド、Ｎ−エチルアミノエチル（メタ）アクリルアミド、Ｎ−イソプロピルアミノ−ｎ−ブチル（メタ）アクリルアミド及びＮ−ｎ−又はイソブチルアミノ−ｎ−ブチル（メタ）アクリルアミド等］、ジアルキルアミノ（メタ）アクリルアミド［窒素原子に炭素数１〜４のアルキル基が２つ結合したもの；例えばＮ，Ｎ−ジメチル（メタ）アクリルアミド、Ｎ，Ｎ−ジエチル（メタ）アクリルアミド、Ｎ，Ｎ−ジイソプロピル（メタ）アクリルアミド及びＮ，Ｎ−ジ−ｎ−ブチル（メタ）アクリルアミド等］、ジアルキルアミノアルキル（メタ）アクリルアミド［窒素原子に炭素数１〜４のアルキル基が２つ結合したアミノアルキル基（炭素数２〜６）を有するもの；例えばＮ，Ｎ−ジメチルアミノエチル（メタ）アクリルアミド、Ｎ，Ｎ−ジエチルアミノエチル（メタ）アクリルアミド、Ｎ，Ｎ−ジメチルアミノプロピル（メタ）アクリルアミド及びＮ，Ｎ−ジ−ｎ−ブチルアミノブチル（メタ）アクリルアミド等］、Ｎ−ビニルカルボン酸アミド［Ｎ−ビニルホルムアミド、Ｎ−ビニルアセトアミド、Ｎ−ビニル−ｎ−又はイソプロピオニルアミド及びＮ−ビニルヒドロキシアセトアミド等］等のアミド基のみに窒素原子を有するものが挙げられる。なお、「（メタ）アクリル」は、アクリル又はメタクリルを意味する。
【００２５】
ニトロ基含有単量体（ｅ２）：
４−ニトロスチレン等が挙げられる。
【００２６】
１〜３級アミノ基含有ビニル単量体（ｅ３）：
１級アミノ基含有ビニル単量体｛炭素数３〜６のアルケニルアミン［（メタ）アリルアミン及びクロチルアミン等］、アミノアルキル（炭素数２〜６）（メタ）アクリレート［アミノエチル（メタ）アクリレート等］｝；２級アミノ基含有ビニル単量体｛モノアルキルアミノアルキル（メタ）アクリレート［窒素原子に炭素数１〜６のアルキル基が１つ結合したアミノアルキル基（炭素数２〜６）を有するもの；例えばｔ−ブチルアミノエチル（メタ）アクリレート及びメチルアミノエチル（メタ）アクリレート等］、炭素数６〜１２のジアルケニルアミン［ジ（メタ）アリルアミン等］｝；３級アミノ基含有ビニル単量体｛ジアルキルアミノアルキル（メタ）アクリレート［窒素原子に炭素数１〜６のアルキル基が２つ結合したアミノアルキル基（炭素数２〜６）を有するもの；例えばジメチルアミノエチル（メタ）アクリレート及びジエチルアミノエチル（メタ）アクリレート等］、窒素原子を有する脂環式（メタ）アクリレート［モルホリノエチル（メタ）アクリレート等］、芳香族ビニル系単量体［ジフェニルアミン（メタ）アクリルアミド、Ｎ，Ｎ−ジメチルアミノスチレン、４−ビニルピリジン、２−ビニルピリジン、Ｎ−ビニルピロール、Ｎ−ビニルピロリドン及びＮ−ビニルチオピロリドン等］｝、及びこれらの塩酸塩、硫酸塩、リン酸塩又は低級アルキル（炭素数１〜８）モノカルボン酸（酢酸及びプロピオン酸等）塩等が挙げられる。なお、「（メタ）アリル」は、アリル又はメタリルを意味し、「（メタ）アクリレート」は、アクリレート又はメタクリレートを意味する。
【００２７】
脂肪族炭化水素系ビニル単量体（ｆ）；
鎖状脂肪族炭化水素系ビニル単量体（ｆ１）：
炭素数２〜２０のアルケン（エチレン、プロピレン、ブテン、イソブチレン、ペンテン、ヘプテン、ジイソブチレン、オクテン、ドデセン及びオクタデセン等）及び炭素数４〜１２のアルカジエン（ブタジエン、イソプレン、１，４−ペンタジエン、１，６−ヘプタジエン及び１，７−オクタジエン等）等が挙げられる。
環状脂肪族炭化水素系ビニル単量体（ｆ２）：
シクロヘキセン、（ジ）シクロペンタジエン、ピネン、リモネン、ビニルシクロヘキセン及びエチリデンビシクロヘプテン等が挙げられる。
【００２８】
芳香族炭化水素系ビニル単量体（ｇ）；
スチレン、α−メチルスチレン、ビニルトルエン、２，４−ジメチルスチレン、４−エチルスチレン、４−イソプロピルスチレン、４−ブチルスチレン、４−フェニルスチレン、４−シクロヘキシルスチレン、４−ベンジルスチレン、４−クロチルベンゼン及び２−ビニルナフタレン等が挙げられる。
【００２９】
ビニルエステル、ビニルエーテル、ビニルケトン類（ｈ）；
炭素数２〜１２の飽和脂肪酸のビニルエステル（酢酸ビニル、プロピオン酸ビニル、酪酸ビニル及びオクタン酸ビニル等）、炭素数１〜１２のアルキル、アリール又はアルコキシアルキルビニルエーテル（メチルビニルエーテル、エチルビニルエーテル、プロピルビニルエーテル、ブチルビニルエーテル、２−エチルヘキシルビニルエーテル、フェニルビニルエーテル、ビニル−２−メトキシエチルエーテル及びビニル−２−ブトキシエチルエーテル等）及び炭素数１〜８のアルキル又はアリールビニルケトン（メチルビニルケトン、エチルビニルケトン及びフェニルビニルケトン等）等が挙げられる。
【００３０】
エポキシ基含有ビニル単量体（ｉ）；
グリシジル（メタ）アクリレート及びグリシジル（メタ）アリルエーテル等が挙げられる。
【００３１】
ハロゲン元素含有ビニル単量体（ｊ）；
塩化ビニル、臭化ビニル、塩化ビニリデン、塩化（メタ）アリル及びハロゲン化スチレン（ジクロロスチレン等）等が挙げられる。
【００３２】
不飽和ポリカルボン酸のエステル（ｋ）；
不飽和ポリカルボン酸のアルキル、シクロアルキル又はアラルキルエステル［不飽和ジカルボン酸（マレイン酸、フマール酸及びイタコン酸等）の炭素数１〜８のアルキルジエステル（ジメチルマレエート、ジメチルフマレート、ジエチルマレエート及びジオクチルマレエート）］等が挙げられる。
【００３３】
ヒドロキシル基含有ビニル単量体（ｌ）；
ヒドロキシル基含有芳香族ビニル単量体（ｐ−ヒドロキシスチレン等）、ヒドロキシアルキル（炭素数２〜６）（メタ）アクリレート［２−ヒドロキシエチル（メタ）アクリレート、及び２−又は３−ヒドロキシプロピル（メタ）アクリレート等］、モノ−又はジ−ヒドロキシアルキル（炭素数１〜４）置換（メタ）アクリルアミド［Ｎ，Ｎ−ジヒドロキシメチル（メタ）アクリルアミド、Ｎ，Ｎ−ジヒドロキシプロピル（メタ）アクリルアミド、Ｎ，Ｎ−ジ−２−ヒドロキシブチル（メタ）アクリルアミド等］、ビニルアルコール、炭素数３〜１２のアルケノール［（メタ）アリルアルコール、クロチルアルコール、イソクロチルアルコール、１−オクテノール及び１−ウンデセノール等］、炭素数４〜１２のアルケンジオール［１−ブテン−３−オール、２−ブテン−１−オール及び２−ブテン−１，４−ジオール等］、ヒドロキシアルキル（炭素数１〜６）アルケニル（炭素数３〜１０）エーテル（２−ヒドロキシエチルプロペニルエーテル等）、多価（３〜８価）アルコール（グリセリン、ペンタエリスリトール、ソルビトール、ソルビタン、ジグリセリン、糖類及び蔗糖等）のアルケニル（炭素数３〜１０）エーテル又は（メタ）アクリレート［蔗糖（メタ）アリルエーテル等］等；
ポリオキシアルキレングリコール（アルキレン基の炭素数２〜４、重合度２〜５０）、ポリオキシアルキレンポリオール［上記３〜８価のアルコールのポリオキシアルキレンエーテル（アルキレン基の炭素数２〜４、重合度２〜１００）］、ポリオキシアルキレングリコール又はポリオキシアルキレンポリオールのアルキル（炭素数１〜４）エーテルのモノ（メタ）アクリレート［ポリエチレングリコール［数平均分子量（以下Ｍｎと略記する）１００〜３００］モノ（メタ）アクリレート、ポリプロピレングリコール（Ｍｎ１３０〜５００）モノ（メタ）アクリレート、メトキシポリエチレングリコール（Ｍｎ１１０〜３１０）（メタ）アクリレート、ラウリルアルコールエチレンオキシド付加物（２〜３０モル）（メタ）アクリレート及びモノ（メタ）アクリル酸ポリオキシエチレン（Ｍｎ１５０〜２３０）ソルビタン等］等が挙げられる。
【００３４】
（Ａ）を構成する（ａ）の割合は、粘度指数向上効果の観点から、（Ａ）の重量に基づいて、好ましくは1〜９０重量％であり、更に好ましくは５〜５０重量％である。
（Ａ）を構成する（ｂ）の割合は、粘度指数向上効果の観点から、（Ａ）の重量に基づいて、好ましくは０〜５０重量％であり、更に好ましくは１０〜４０重量％である。
（Ａ）を構成する（ｃ）の割合は、粘度指数向上効果の観点から、（Ａ）の重量に基づいて、好ましくは０〜９０重量％であり、更に好ましくは１０〜５０重量％である。
（Ａ）を構成する（ｄ）の割合は、粘度指数向上効果の観点から、（Ａ）の重量に基づいて、好ましくは０〜５０重量％であり、更に好ましくは５〜３０重量％である。
（Ａ）を構成する（ｅ）〜（ｌ）の割合は、粘度指数向上効果の観点から、（Ａ）の重量に基づいて、それぞれ独立に好ましくは０〜１０重量％であり、更に好ましくは１〜７重量％である。
【００３５】
本発明における（Ａ）は、油溶性であることが好ましい。ここで油溶性とは、２５℃の鉱物油１００重量部（「ＹＵＢＡＳＥ２」ＳＫコーポレーション製）に、少なくとも０．５重量部の（Ａ）が透明に溶解することを意味する。
【００３６】
（Ａ）の重量平均分子量（以下Ｍｗと略記する）は、好ましくは５，０００〜１，５００，０００である。Ｍｗが５,０００以上であれば粘度指数向上効果が向上し、１，５００，０００以下であればせん断安定性が良好となる。更に（Ａ）のＭｗの好ましい範囲は、潤滑油組成物の用途によっても異なり、下記の表１に記載の範囲である。（Ａ）のＭｗは、重合時の温度、単量体濃度（溶媒濃度）、触媒量又は連鎖移動剤量等の重合条件を調整することにより調整可能である。
【００３７】
【表１】
2014015506.tif 000010
* ：オートマチックトランスミッション油
** ：ベルト−コンティニュアスリーバリュアブルトランスミッション油
*** ：マニュアルトランスミッション油
【００３８】
なお、（Ａ）と後述する（共）重合体（Ｂ）のＭｗ、及び後述するα−オレフィン（共）重合体（Ｐ）のＭｎとＭｗは、ゲルパーミエーションクロマトグラフィーにより、以下の条件で測定することができる。
＜Ｍｗの測定条件＞
装置      ：「ＨＬＣ−８０２Ａ」［東ソー（株）製］
カラム    ：「ＴＳＫ  ｇｅｌ  ＧＭＨ６」２本
測定温度  ：４０℃
試料溶液  ：０．５重量％のテトラヒドロフラン溶液
溶液注入量：２００μｌ
検出装置  ：屈折率検出器
標準      ：ポリスチレン
【００３９】
（Ａ）の溶解度パラメーター（以下ＳＰ値と略記する）は、基油への溶解性及び粘度指数向上効果の観点から、７．３〜１１（ｃａｌ／ｃｍ３）１／２であり、好ましくは８．０〜１０．０（ｃａｌ／ｃｍ３）１／２、更に好ましくは９．０〜９．５（ｃａｌ／ｃｍ３）１／２、特に好ましくは９．１〜９．３（ｃａｌ／ｃｍ３）１／２である。
なお、（Ａ）のＳＰ値は、Ｆｅｄｏｒｓ法（Ｐｏｌｙｍｅｒ Ｅｎｇｉｎｅｅｒｉｎｇ ａｎｄ Ｓｃｉｅｎｃｅ，Ｆｅｂｕｒｕａｒｙ，１９７４，Ｖｏｌ．１４、Ｎｏ．２ Ｐ．１４７〜１５４）に記載の方法で算出される値である。
（Ａ）のＳＰ値は、（Ａ）を構成する単量体それぞれのＳＰ値を前記の方法で算出し、それぞれの単量体のＳＰ値を、構成単量体単位のモル分率に基づいて平均した値である。
（Ａ）のＳＰ値は、使用する単量体のＳＰ値、モル分率を適宜調整することにより調整することができる。
【００４０】
（Ａ）の結晶化温度は、低温粘度の観点から好ましくは−２０℃以下であり、更に好ましくは−３０℃以下、特に好ましくは−４０℃以下、最も好ましくは−５０℃以下である。
なお、（Ａ）の結晶化温度は、示差走査熱量計「ＵＮＩＸ（登録商標）ＤＳＣ７」（ＰＥＲＫＩＮ−ＥＬＭＥＲ社製）を使用し、粘度指数向上剤５ｍｇを試料とし、１０℃／分の等温速度で１００℃から−７０℃まで冷却したときに観測される結晶化温度である。
【００４１】
（Ａ）のＨＬＢは、抗乳化性の観点から好ましくは０．５〜７．０であり、更に好ましくは１．０〜６．５、特に好ましくは１．５〜６．０である。
本発明におけるＨＬＢは、小田法のＨＬＢであり、有機化合物の有機性と無機性の概念（「界面活性剤入門」藤本武彦著、三洋化成工業株式会社、２００７年発行、Ｐ．２１２−２１３）に基づいて定義されるものである。
【００４２】
（Ａ）は、公知の製造方法によって得ることができ、具体的には前記単量体を溶剤中で重合触媒存在下に溶液重合することにより得る方法が挙げられる。
溶剤としては、トルエン、キシレン、炭素数９〜１０のアルキルベンゼン、メチルエチルケトン及び鉱物油等が挙げられる。
ラジカル重合開始剤としては、公知のアゾ系開始剤（アゾビスイソブチロニトリル及びアゾビスバレロニトリル等）、過酸化物系開始剤（ベンゾイルパーオキサイド、クミルパーオキサイド及びラウリルパーオキサイド等）、及びレドックス系開始剤（ベンゾイルパーオキサイドと第三アミンの混合物等）が挙げられる。更に必要により、公知の連鎖移動剤（炭素数２〜２０のアルキルメルカプタン等）を使用することもできる。
重合温度は、好ましくは２５〜１４０℃であり、更に好ましくは５０〜１２０℃である。また、上記の溶液重合の他に、塊状重合、乳化重合又は懸濁重合により（Ａ）を得ることができる。
（Ａ）の重合形態としては、共重合体の場合はランダム付加重合体又は交互共重合体のいずれでもよく、また、グラフト共重合体又はブロック共重合体のいずれでもよい。
【００４３】
本発明の粘度指数向上剤組成物は、（Ａ）と、（Ａ）以外のアルキル（メタ）アクリル酸エステル（共）重合体（Ｂ）を併用してもよい。
（Ｂ）としては、（Ａ）以外のアルキル（メタ）アクリル酸エステル系重合体であれば特に限定しないが、炭素数１〜１５の直鎖アルキル基を有する（メタ）アクリル酸アルキルエステル等が挙げられる。
（Ｂ）の具体例としては、メタクリル酸ｎ−オクタデシル／メタクリル酸ｎ−ドデシル（モル比１０〜３０／９０〜７０）共重合体、メタクリル酸ｎ−テトラデシル／メタクリル酸ｎ−ドデシル（モル比１０〜３０／９０〜７０）共重合体、メタクリル酸ｎ−ヘキサデシル／メタクリル酸ｎ−ドデシル／メタクリル酸メチル（モル比２０〜４０／５５〜７５／０〜１０）共重合体及びアクリル酸ｎ−ドデシル／メタクリル酸ｎ−ドデシル（モル比１０〜４０／９０〜６０）共重合体等が挙げられ、これらは単独でも２種以上を併用してもよい。
（Ｂ）は、（Ａ）と同様の方法で製造することができる。
【００４４】
（Ｂ）のＭｗは、粘度指数向上効果及びせん断安定性の観点から、好ましくは１０，０００〜５００，０００であり、更に好ましくは１５，０００〜４００，０００である。
【００４５】
（Ａ）と（Ｂ）を併用する場合の（Ｂ）の使用量は、（Ａ）の重量に基づいて、低温粘度の観点から好ましくは０〜３０重量％であり、更に好ましくは０．０１〜２０重量％、特に好ましくは０．０１〜１０重量％である。
【００４６】
本発明におけるα−オレフィン（共）重合体（Ｐ）としては、エチレンと炭素数３〜３０のα−オレフィン（ｐ）の１種又は２種以上を構成単量体とする（共）重合体が挙げられる。
炭素数３〜３０のα−オレフィン（ｐ）としては、炭素数３〜３０の直鎖α−オレフィン及び炭素数４〜３０の分岐α−オレフィンが挙げられる。
炭素数３〜３０の直鎖α−オレフィンとしては、プロピレン、１−ブテン、１−ペンテン、１−ヘキセン、１−ヘプテン、１−オクテン、１−ノネン、１−デセン、１−ウンデセン、１−ドデセン、１−トリデセン、１−テトラデセン、１−ペンタデセン、１−ヘキサデセン、１−ヘプタデセン、１−オクタデセン、１−イコセン、１−テトラコセン及び１−トリアコセン等が挙げられる。
炭素数４〜３０の分岐α−オレフィンとしては、イソプレン、４−メチル−１−ペンテン、８−メチル−１−ノネン、７−メチル−１−デセン、６−メチル−１−ウンデセン及び６，８−ジメチル−１−デセン等が挙げられる。
（ｐ）のうち、粘度指数向上効果の観点から好ましいのは、エチレン及び炭素数３〜５のα−オレフィンであり、更に好ましいのはエチレン及び炭素数３〜４の直鎖状α−オレフィンであり、特に好ましいのはエチレンである。
【００４７】
本発明における（Ｐ）が、エチレンと炭素数３〜３０のα−オレフィン（ｐ）のうち、２種以上を構成単量体とする場合、構成単量体の組み合わせとして好ましいのは、エチレンと炭素数３〜５のα−オレフィンの併用である。
（Ｐ）が、エチレンと炭素数３〜５のα−オレフィンを構成単量体とする場合の（Ｐ）中のエチレンの含有率は、好ましくは３０〜９０重量％であり、更に好ましくは４０〜８０重量％である。
【００４８】
（Ｐ）は、エチレンと炭素数３〜３０のα−オレフィン（ｐ）に加え、以下の脂肪族ジエン（ｑ）を構成単量体としてもよい。
【００４９】
脂肪族ジエン（ｑ）としては、鎖状脂肪族ジエン（ｑ１）及び環状脂肪族ジエン（ｑ２）等が挙げられる。
鎖状脂肪族ジエン（ｑ１）としては、鎖状直鎖脂肪族ジエン（ｑ１１）及び鎖状分岐脂肪族ジエン（ｑ１２）等が挙げられる。
鎖状直鎖脂肪族ジエン（ｑ１１）としては、１，４−ヘキサジエン及び１，６−オクタジエン等が挙げられる。
鎖状分岐脂肪族ジエン（ｑ１２）としては、５−メチル−１，４−ヘキサジエン、３，７−ジメチル−１，６−オクタジエン、３，７−ジメチル−１，７−オクタジエン及びジヒドロミセンとジヒドロオシネンとの混合異性体等が挙げられる。
環状脂肪族ジエン（ｑ２）としては、単環環状脂肪族ジエン（ｑ２１）及び多環環状脂肪族ジエン（ｑ２２）等が挙げられる。
単環環状脂肪族ジエン（ｑ２１）としては、１，４−シクロヘキサジエン、１，５−シクロオクタジエン及び１，５−シクロドデカジエン等が挙げられる。
多環環状脂肪族ジエン（ｑ２２）としては、テトラヒドロインデン、メチルテトラヒドロインデン、ジシクロペンタジエン、ビシクロ−（２，２，１）−ヘプタ−２，５−ジエン、シクロアルキリデンノルボルネン、５−メチレン−２−ノルボルネン、５−エチリデン−２−ノルボルネン、５−プロピレン−２−ノルボルネン、５−イソプロピリデン−２−ノルボルネン、５−（４−シクロペンテニル）−２−ノルボルネン、５−シクロヘキシリデン−２−ノルボルネン等が挙げられる。
【００５０】
（Ｐ）が（ｑ）を構成単量体とする場合の、（Ｐ）中の（ｑ）の含有率は、好ましくは０〜８０重量％であり、更に好ましくは５〜５０重量％である。
【００５１】
（Ｐ）のＭｎは、好ましくは１００，０００〜５００，０００であり、更に好ましくは１００，０００〜２００，０００である。
（Ｐ）の分子量分布（Ｍｗ／Ｍｎ）は、好ましくは１．１〜３．０であり、更に好ましくは１．２〜２．０である。
【００５２】
本発明の粘度指数向上剤組成物は、更に、１００℃における動粘度が１〜２０ｍｍ２／ｓである希釈剤（Ｊ）を含有することが粘度指数向上効果の観点から好ましい。
（Ｊ）としては、脂肪族系溶剤［炭素数６〜１８の脂肪族炭化水素（ヘキサン、ヘプタン、シクロヘキサン、オクタン、デカリン及び灯油等）］、芳香族系溶剤｛例えば炭素数７〜１５の芳香族系溶剤［トルエン、キシレン、エチルベンゼン、芳香族系混合溶剤（トリメチルベンゼン及びエチルトルエン等の混合物）及び炭素数１０〜１１の芳香族系混合溶剤等］等｝、鉱物油（例えば溶剤精製油、パラフィン油、イソパラフィンを含有する高粘度指数油、イソパラフィンの水素化分解による高粘度指数油及びナフテン油）並びに合成潤滑油［エステル系合成潤滑油等]等が挙げられる。これらのうち、粘度指数向上剤の溶解性の観点から好ましいのは鉱物油及び合成潤滑油であり、更に好ましいのは鉱物油である。（Ｊ）は単独でも２種以上を併用してもよい。
【００５３】
本発明の粘度指数向上剤組成物における（Ａ）の含有率は、ハンドリング性の観点から粘度指数向上剤組成物の重量に基づき、好ましくは１０〜９９重量％であり、更に好ましくは２０〜９８重量％、特に好ましくは３５〜９５重量％である。
本発明の粘度指数向上剤組成物における（Ｐ）の含有率は、ハンドリング性の観点から粘度指数向上剤組成物の重量に基づき、好ましくは１〜９０重量％であり、更に好ましくは２〜８０重量％、特に好ましくは５〜６５重量％である。
本発明の粘度指数向上剤組成物における（Ｊ）の含有率は、ハンドリング性の観点から粘度指数向上剤組成物の重量に基づき、好ましくは０〜２００重量％であり、更に好ましくは０．０１〜１８０重量％、特に好ましくは１〜１５０重量％である。
【００５４】
本発明の粘度指数向上剤組成物における（Ａ）と（Ｐ）の重量比［（Ａ）：（Ｐ）］は
、好ましくは９９：１〜１０：９０であり、更に好ましくは９０：１０〜６０：４０である。
【００５５】
本発明の粘度指数向上剤組成物を製造する方法は特に限定されないが、例えば、（Ａ）と（Ｐ）、必要に応じて（Ｂ）、（Ｊ）を、撹拌混合装置及び温度調節機能を備えた混合槽に投入順序に制限なく投入し、（Ａ）の粘度が高い場合は、必要により５０〜８０℃に加温して均一に混合する方法が挙げられる。
撹拌混合装置としては、撹拌羽根（羽根形状：カイ型及び三段パドル等）付き混合槽、ナウターミキサー、リボンミキサー、コニカルブレンダー、モルタルミキサー、ヘンシェルミキサー、バッチ混練機｛バンバリー［Ｆａｒｒｅｌ（株）製］及びニーダー等｝、連続混練機｛ＦＣＭ［Ｆａｒｒｅｌ（株）製］、ＬＣＭ［（株）神戸製鋼所製］及びＣＩＭ［（株）日本製鋼所製］等｝、単軸押出機及び二軸押出機等が挙げられる。
【００５６】
本発明の潤滑油組成物は、本発明の粘度指数向上剤組成物と潤滑油基油（Ｋ）を含有してなる。
潤滑油基油（Ｋ）は、具体的には鉱物油（溶剤精製油、パラフィン油、イソパラフィンを含有する高粘度指数油、イソパラフィンの水素化分解による高粘度指数油及びナフテン油等）、合成潤滑油［炭化水素系合成潤滑油（ポリα−オレフィン系合成潤滑油等）及びエステル系合成潤滑油等］及びこれらの混合物が挙げられる。これらのうち好ましいのは鉱物油である。
【００５７】
（Ｋ）の１００℃における動粘度は、好ましくは１〜１８ｍｍ2／ｓであり、更に好ましくは２〜１５ｍｍ2／ｓである。動粘度が１ｍｍ2／ｓ以上であれば、液漏れや焼き付きが起こりにくく、１８ｍｍ2／ｓ以下であれば粘性抵抗低減により省燃費につながる。
（Ｋ）の粘度指数は、好ましくは６０〜１８０であり、更に好ましくは１００〜１７５、特に好ましくは１０５〜１７０である。このような（Ｋ）と本発明の粘度指数向上剤組成物を含有してなる潤滑油組成物は、粘度指数が更に高くなり省燃費性が良好となる。
【００５８】
（Ｋ）の流動点（ＪＩＳ−Ｋ２２６９−１９９３年）は、好ましくは−５℃以下であり、更に好ましくは−１０℃〜−７０℃である。基油の流動点がこの範囲内であるとワックスの析出量が少なく、潤滑油組成物の低温粘度が低くなる。
【００５９】
本発明の潤滑油組成物は、ギヤ油（デファレンシャル油及び工業用ギヤ油等）、ＭＴＦ、変速機油［ＡＴＦ及びベルト−ＣＶＴＦ等］、トラクション油（トロイダル−ＣＶＴＦ等）、ショックアブソーバー油、パワーステアリング油、作動油（建設機械用作動油及び工業用作動油等）及びエンジン油等に好適に用いられる。これらのうち好ましいのは、ギヤ油、ＭＴＦ、変速機油、トラクション油及びエンジン油であり、更に好ましいのはデファレンシャル油、ＭＴＦ、ＡＴＦ、ベルト−ＣＶＴＦ及びエンジン油であり、特に好ましいのはＭＴＦ、ＡＴＦ、ベルト−ＣＶＴＦ及びエンジン油である。
【００６０】
潤滑油組成物中の粘度指数向上剤組成物の好ましい含有率は、潤滑油組成物の用途により異なり、下記の表２の範囲である。
【００６１】
【表２】
2014015506.tif 000011
【００６２】
本発明における潤滑油組成物は、各種添加剤を含有してもよい。添加剤としては、以下のものが挙げられる。添加剤は２種以上を併用してもよい。
（１）清浄剤：
塩基性、過塩基性又は中性の金属塩［スルフォネート（石油スルフォネート、アルキル
ベンゼンスルフォネート及びアルキルナフタレンスルフォネート等）の過塩基性又はアルカリ土類金属塩等］、サリシレート類、フェネート類、ナフテネート類、カーボネート類、フォスフォネート類及びこれらの混合物；
（２）分散剤：
コハク酸イミド類（ビス−又はモノ−ポリブテニルコハク酸イミド類）、マンニッヒ縮
合物及びボレート類等；
（３）酸化防止剤：
ヒンダードフェノール類及び芳香族２級アミン類等；
（４）油性向上剤：
長鎖脂肪酸及びそれらのエステル（オレイン酸及びオレイン酸エステル等）、長鎖アミ
ン及びそれらのアミド（オレイルアミン及びオレイン酸アミド等）等；
（５）摩擦摩耗調整剤：
モリブデン系及び亜鉛系化合物（モリブデンジチオフォスフェート、モリブデンジチオ
カーバメート及びジンクジアルキルジチオフォスフェート等）等；
（６）極圧剤：
硫黄系化合物（モノ−又はジ−スルフィド、スルフォキシド及び硫黄フォスファイド化
合物）、フォスファイド化合物及び塩素系化合物（塩素化パラフィン等）等；
（７）消泡剤：
シリコン油、金属石けん、脂肪酸エステル及びフォスフェート化合物等；
（８）抗乳化剤：
第４級アンモニウム塩（テトラアルキルアンモニウム塩等）、硫酸化油及びフォスフェ
ート（ポリオキシエチレン含有非イオン性界面活性剤のフォスフェート等）等；
（９）腐食防止剤：
窒素原子含有化合物（ベンゾトリアゾール及び１，３，４−チオジアゾリル−２，５−
ビスジアルキルジチオカーバメート等）等。
【００６３】
添加剤（１）〜（９）は、潤滑油組成物の重量に基づいて、以下の表３に記載の量を使
用することができる。
【００６４】
【表３】
2014015506.tif 000012
【実施例】
【００６５】
以下、実施例により本発明を詳細に説明するが、本発明はこれらに限定されるものでは
ない。
【００６６】
＜製造例１＞［共重合体（Ａ１）の製造］
撹拌装置、加熱冷却装置、温度計、滴下ロート、窒素吹き込み管及び減圧装置を備えた反応容器に、セバシン酸ジオクチル１２重量部を投入し、別のガラス製ビーカーに、表４に記載の単量体混合物１００重量部、ラジカル重合開始剤としての２，２’−アゾビス（２−メチルブチロニトリル）０．１８重量部、２，２’−アゾビス（２，４−ジメチルバレロニトリル）０．０４重量部及びセバシン酸ジオクチル８５重量部を投入し、２０℃で撹拌、混合して単量体溶液を調製し、滴下ロートに投入した。反応容器の気相部を窒素置換した後、密閉下、系内温度を７０〜８５℃に保ちながら、２時間かけて単量体溶液を滴下し、滴下終了後同温で２時間熟成した後、減圧下（０．００１ＭＰａ）１２０℃で３時間かけて低沸点物質を留去して共重合体（Ａ１）を得た。
【００６７】
＜製造例２〜１１＞［共重合体（Ａ２）〜（Ａ８）、（Ｈ１）〜（Ｈ３）の製造］
製造例１において、表４に記載の単量体に変更した以外は製造例１と同様にして、共重合体（Ａ２）〜（Ａ８）、（Ｈ１）〜（Ｈ３）を得た。
【００６８】
共重合体（Ａ１）〜（Ａ８）、（Ｈ１）〜（Ｈ３）のＭｗは、ＧＰＣにより、上記の測定条件で測定した。測定結果を表４に示す。
【００６９】
【表４】
2014015506.tif 000013
【００７０】
表４記載の単量体は以下の通りである。
（ａ−１）：１−（１’−メチル−ｎ−プロピル）−２−メチル−ｎ−ペンチルメタクリレート
（ａ−２）：１−イソブチル−１−メチル−ｎ−ヘキシルメタクリレート
（ｂ−１）：メタクリル酸メチル
（ｃ−１）：メタクリル酸ｎ−テトラデシル
（ｃ−２）：メタクリル酸ｎ−ヘキサデシル
（ｄ−１）：２−ｎ−デシル−ｎ−テトラデシルメタクリレート
（ｅ−１）：ジメチルアミノエチルメタクリレート 
（ｅ−２）：ヒドロキシエチルメタクリレート
【００７１】
＜実施例１〜８及び比較例１〜３＞［粘度指数向上剤組成物の作製］
撹拌装置、加熱冷却装置及び温度計を備えた反応容器に、表４に記載した部数の共重合体（Ａ）、α−オレフィン（共）重合体（Ｐ）「Ｅｓｐｒｅｎｅ  ＳＰＯ  Ｖ０１３２」［Ｍｗ＝１３万、住友化学（株）製］、希釈剤（Ｊ）「ＹＵＢＡＳＥ４」（１００℃動粘度：４．２ｍｍ2／ｓ、４０℃動粘度：１９．３ｍｍ2／ｓ、粘度指数：１２５）を投入し、１００〜１１０℃で１時間撹拌して粘度指数向上剤組成物（Ｘ１）〜（Ｘ８）、（Ｘ’１）〜（Ｘ’３）を作製した。また、粘度指数向上剤組成物の基油溶解性を以下の方法で評価した。結果を表４に示す。
【００７２】
＜粘度指数向上剤組成物の基油溶解性の評価方法＞
粘度指数向上剤組成物（Ｘ１）〜（Ｘ８）、（Ｘ’１）〜（Ｘ’３）の外観を目視で観察し、以下の評価基準で基油溶解性を評価した。
［評価基準］
○：外観が均一であり、共重合体の不溶解物がない
×：外観が不均一であり、共重合体の不溶解物が認められる
【００７３】
＜実施例９〜１６、比較例４〜６＞［潤滑油組成物の作製］
実施例１〜８及び比較例１〜３で得られた粘度指数向上剤組成物（Ｘ１）〜（Ｘ８）、（Ｘ’１）〜（Ｘ’３）と基油「ＹＵＢＡＳＥ４」を、得られる潤滑油組成物の１００℃の動粘度が８．０（ｍｍ2／ｓ）になるように、潤滑油組成物（Ｙ１）〜（Ｙ８）、（Ｙ’１）〜（Ｙ’３）を作製した。これらの潤滑油組成物について、以下の方法で１００℃動粘度、粘度指数を測定した。結果を表５に示す。
【００７４】
＜潤滑油組成物の１００℃動粘度及び粘度指数の測定方法＞
ＪＩＳ−Ｋ２２８３の方法で測定した。
【００７５】
【表５】
2014015506.tif 000014
【００７６】
表５の結果から明らかなように、本発明の粘度指数向上剤組成物を含有してなる潤滑油組成物（実施例９〜１６）は、比較例４〜６の潤滑油組成物と比較して、粘度指数向上効果が高い。
【産業上の利用可能性】
【００７７】
本発明の潤滑油組成物は、駆動系潤滑油（ＭＴＦ、デファレンシャル油、ＡＴＦ及びベルト−ＣＶＴＦ等）、作動油（機械の作動油、パワーステアリング油及びショックアブソーバー油等）、エンジン油（ガソリン用及びディーゼル用等）及びトラクション油として好適である。